ТВЕРДАЯ СМЕСЬ И ПОКРЫТИЕ НА ОСНОВЕ СУЛЬФОАЛЮМИНАТНОГО ИЛИ СУЛЬФОФЕРРОАЛЮМИНАТНОГО КЛИНКЕРА И ПОКРЫТИЕ ТАКИМ ОБРАЗОМ ТРУБЫ НА ЦЕМЕНТНОЙ ОСНОВЕ

1. Твердая композиция на основе кальций-сульфоалюминатного или кальций-сульфоферроалюминатного клинкера, которая содержит следующие компоненты:
a) кальций-сульфоалюминатный или сульфоферроалюминатный клинкер в количестве в диапазоне от 15 до 95 мас.%, по отношению к общей массе композиции;
b) по меньшей мере один модификатор реологии, предпочтительно производные простых эфиров целлюлозы, со значениями вязкости в диапазоне от 2000 мПа·с до 120000 мПа·с;
c) по меньшей мере одну добавку, улучшающую адгезию, предпочтительно сополимеры на основе винилацетата, винилверсатата и бутилакрилата;
d) по меньшей мере один агент, повышающий текучесть, предпочтительно имеющий поликарбоновую природу.
2. Композиция по п.1, отличающаяся тем, что она включает:
a) кальций-сульфоалюминатный или сульфоферроалюминатный клинкер в количестве в диапазоне от 15 до 95 мас.%, по отношению к общей массе композиции;
b) по меньшей мере один модификатор реологии в количестве в диапазоне от 0,01 до 3 мас.%, по отношению к общей массе композиции;
c) по меньшей мере одну добавку, улучшающую адгезию, в количестве в диапазоне от 0,1 до 10 мас.%, по отношению к общей массе композиции;
d) по меньшей мере один агент, повышающий текучесть, в количестве в диапазоне от 0,1 до 10 мас.%, по отношению к общей массе композиции;
e) остаток до 100% состоит, если это необходимо, по меньшей мере из одного компонента, выбранного из ангидрита или гипса, различных типов наполнителей, минеральных или пуццолановых добавок, пигментов органической и/или неорганической природы и/или обычного цемента, в соответствии с нормативным документом EN 197-1 (2006).
3. Композиция по п.1, отличающаяся тем, что кальций-сульфоалюминатный или кальций-сульфоферроалюминатный клинкер предпочтительно присутствует в количестве в диапазоне от 20 до 90%, и более предпочтительно от 40 до 85 мас.%, по отношению к общей массе композиции.
4. Композиция по п.1, отличающаяся тем, что модификатор реологии представляет собой производное простых эфиров целлюлозы с неионными алкильными заместителями.
5. Композиция по п.1, отличающаяся тем, что модификатор реологии имеет значения вязкости в диапазоне от 15000 мПа·с до 90000 мПа·с, более предпочтительно от 30000 мПа·с до 70000 мПа·с.
6. Композиция по п.1, отличающаяся тем, что модификатор реологии присутствует в количестве в диапазоне от 0,01 до 3%, предпочтительно от 0,02 до 1,5%, более предпочтительно от 0,05 до 1,0 мас.%, по отношению к общей массе композиции.
7. Композиция по п.1, отличающаяся тем, что добавка, улучшающая адгезию, присутствует в количестве в диапазоне от 0,1% до 10%, предпочтительно от 0,5% до 8%, более предпочтительно от 1 до 6 мас.%, по отношению к общей массе композиции.
8. Композиция по п.1, отличающаяся тем, что добавка, улучшающая адгезию, находится в форме порошка и/или жидкости.
9. Композиция по п.1, отличающаяся тем, что агент, повышающий текучесть, присутствует в количестве в диапазоне от 0,1% до 10%, предпочтительно от 0,5% до 8%, более предпочтительно от 0,8 до 5 мас.%, по отношению к общей массе композиции.
10. Композиция по п.1, отличающаяся тем, что агент, повышающий текучесть, находится в форме жидкости или порошка.
11. Композиция по п.1 или 2, отличающаяся тем, что она включает также ангидрит в количестве в диапазоне от 2 до 20%, предпочтительно от 3 до 15%, а более предпочтительно от 3,5 до 10 мас.%, по отношению к общей массе композиции.
12. Композиция по п.1 или 2, отличающаяся тем, что она включает также наполнители в количестве в диапазоне от 5 до 60%, предпочтительно от 10 до 50%, более предпочтительно от 20 до 45 мас.% по отношению к общей массе композиции (исключая воду, необходимую для образования пасты).
13. Композиция по п.12, отличающаяся тем, что наполнители представляют собой смесь различных видов наполнителей, имеющих различный размер частиц.
14. Композиция по п.12, отличающаяся тем, что количество наполнителей связано с суммарным содержанием фракций с различным размером частиц.
15. Композиция по п.12, отличающаяся тем, что размер частиц наполнителей для применений при распылении составляет максимум 250 мкм.
16. Композиция по п.12, отличающаяся тем, что наполнители выбирают из известковых, кварцевых или кварцево-известковых наполнителей в любой форме (дробленых, сферических и т.д.).
17. Композиция по п.1 или 2, отличающаяся тем, что она включает также минеральные или пуццолановые добавки в количестве в диапазоне от 0,5 до 15%, предпочтительно от 1 до 10%, более предпочтительно от 2 до 5 мас.%, по отношению к общей массе композиции.
18. Композиция по п.17, отличающаяся тем, что минеральные или пуццолановые добавки выбирают из высокодисперсного диоксида кремния, белой сажи, шлака, золы-уноса, метакаолина и природных пуццоланов.
19. Композиция по п.1 или 2, отличающаяся тем, что она включает также пигменты органической и/или неорганической природы в количестве в диапазоне от 0,01% до 1%, предпочтительно от 0,05% до 0,5%, более предпочтительно от 0,1 до 0,3 мас.%, по отношению к общей массе композиции.
20. Композиция по п.1 или 2, отличающаяся тем, что она включает также обычный цемент в соответствии с нормативным документом EN 197-1 (2006), предпочтительно обычный портландцемент типа I, в количестве в диапазоне от 0,1% до 10%, предпочтительно от 0,5% до 9%, более предпочтительно от 1% до 6 мас.%, по отношению к общей массе композиции.
21. Покрытие на основе кальций-сульфоалюминатного или кальций-сульфоферроалюминатного клинкера, которое включает следующие компоненты:
a) кальций-сульфоалюминатный или сульфоферроалюминатный клинкер в количестве в диапазоне от 15 до 95 мас.%, по отношению к общей массе композиции (исключая воду, необходимую для образования пасты);
b) по меньшей мере один модификатор реологии, предпочтительно производные простых эфиров целлюлозы, со значениями вязкости в диапазоне от 2000 мПа·с до 120000 мПа·с;
c) по меньшей мере одну добавку, улучшающую адгезию, предпочтительно сополимеры на основе винилацетата, винилверсатата и бутилацетата;
d) по меньшей мере один агент, повышающий текучесть, предпочтительно имеющий поликарбоновую природу;
f) воду в таком количестве, чтобы соотношение вода/вяжущее вещество находилось в диапазоне от 0,4 до 0,9.
22. Покрытие на основе кальций-сульфоалюминатного или кальций-сульфоферроалюминатного клинкера, которое включает композицию из компонентов а), b), с), d) и е), по любому из пп.2-20, и
f) воду в таком количестве, чтобы соотношение вода/вяжущее вещество находилось в диапазоне от 0,4 до 0,9.
23. Покрытие по п.21 или 22, отличающееся тем, что соотношение вода/вяжущее вещество (клинкер) составляет от 0,5 до 0,8.
24. Покрытие по п.21 или 22, где указанное покрытие можно нанести на основу путем напыления, кистью или шпателем.
25. Применение покрытия по любому из пп.21-24 в качестве покрытия или красочного слоя для основ на базе цемента или основ не на базе цемента.
26. Применение покрытия по п.25 в качестве покрытия или красочного слоя для труб на основе цемента.
27. Цементные трубы с нанесенным покрытием или красочным слоем на основе кальций-сульфоалюминатного клинкера по любому из пп.21-24.
28. Твердая смесь из добавок b), с) и а), в которой b) представляет собой по меньшей мере один модификатор реологии, предпочтительно производные простых эфиров целлюлозы, со значениями вязкости в диапазоне от 2000 мПа·с до 120000 мПа·с;
c) представляет собой по меньшей мере одну добавку, улучшающую адгезию, предпочтительно сополимеры на основе винилацетата, винилверсатата и бутилакрилата;
d) представляет собой по меньшей мере один агент, повышающий текучесть, предпочтительно имеющий поликарбоновую природу.
29. Твердая смесь по п.28, отличающаяся тем, что компонент и) присутствует в количестве в диапазоне от 0,5% до 20 мас.%, по отношению к общей массе смеси добавок и), с) и d); компонент с) присутствует в количестве в диапазоне от 30 до 85 мас.%, от смеси добавок b), с) и d); компонент d) присутствует в количестве в диапазоне от 5 до 60 мас.%, от смеси добавок и), с) и d).